(57)【特許請求の範囲】
【請求項１】
雄／雌一対の爪によって構成されたプラスチックチャックの雄爪の内側に該雄爪と平行に形成された連続締付壁と、雌爪の内側に該雌爪と平行に形成された連続押付リブによって密閉を保持するプラスチックチャックにあって、雌爪の材質がポリエチレン又はポリプロピレンであり、雄爪の材質が雌爪の材質と同一であり、連続押付リブの材質がエチレン・プロピレン共重合体又は該共重合体３％以上と上記雌爪の材質との樹脂混合物であることを特徴とするプラスチックチャック。
【発明の詳細な説明】
【０００１】
【発明の属する技術分野】
食品、薬品、電子部品の包装容器に使用される密閉性を持ちながら開口が容易で再封止可能なプラスチックチャックに関する。
【０００２】
【従来の技術】
プラスチックの表面に形成されたプラスチックチャックの雄爪の内側に該爪と平行に連続締付壁を形成し、雌爪の内側に該爪と平行に連続押付リブを形成している。プラスチックチャックの材質は剛性のあるものが望ましくこれによって内容物側からの静水圧による開口を防止する。
【０００３】
雄側の一対の爪の内側は連続した溝で連続締付壁を形成しており溝の断面は先細構造（テーパー構造）になっている。また雌側の中心部には連続押付リブが構成されるがこの連続押付リブは雄側の連続締付壁との間で自緊式のシール部を構成するとともに雄爪が外力によって内側に変形することを防止する。
【０００４】
連続押付リブをゴム状弾性物質のごとき材質によって形成するとチャックの嵌合の際に適度の反発性を持っているため嵌合と脱着が容易になると同時に連続締付壁と連続押付リブとの密着性や自緊効果によって密閉性能が著しく向上する（ＵＳＰ−５，６８９，８６６）。
【０００５】
従来技術では、チャックが低密度ポリエチレンのごとき柔軟性をもった材質であれば連続締付壁と連続押付リブは容易に密着するが、ポリプロピレンやリニヤ低密度ポリエチレンのごとき柔軟性の少ない材質の場合は密着性を保持するためチャックの寸法精度が要求され、そのため生産性に問題が生ずる。
【０００６】
更に従来技術では連続押付リブをゴム状弾性物質のごとき材質によって形成すると良いと記載され、具体的なゴム状物質に関してはポリブテンのみを記載しているが、雌爪の材質がポリプロピレンやポリエチレンの場合は雌爪との接着性が悪く適当な接着材を使用しなければ雌爪とポリブテン連続締付壁が剥離する欠点があり生産に際してコストアップの要因となる。
【０００７】
【発明が解決しようとする課題】
本発明者らは鋭意研究した結果、連続締付壁の材質を選定することによって柔軟性の少ないチャック材質であっても生産性の良い密閉チャックを開発した。
【０００８】
【課題を解決するための手段】
本発明はプラスチックの表面に形成された雄／雌一対の爪によって構成されたプラスチックチャックの雄爪の内側に該雄爪と平行に形成された連続締付壁と、雌爪の内側に該雌爪と平行に形成された連続押付リブによって密閉を保持するプラスチックチャックにあって、雌爪の材質がポリエチレン、ポリプロピレンの単体あるいは少くともどちらか一方を含む混合物であるとき、連続押付リブの材質がエチレン・プロピレン共重合体あるいは該共重合体を３％以上含む樹脂混合物としている。
【０００９】
連続押付リブの材質をこの様にすることにより、該リブの柔軟性を増し連続締付壁との密着性を高めることができ、同時に基部との接着を確保することができる。
【００１０】
【発明の実施の形態】
本発明の実施の形態を図面によってさらに詳しく説明する。
図１に於いて雄爪１１によって構成される雄チャックの内側に連続締付壁１２が形成され、雌爪１３によって構成される雌チャックの内側の基部１４上に連続押付リブ１５−１が形成されている。通常は雄爪１１と雌爪１３は同一材料が用いられる。
【００１１】
チャックのシール機能は、連続締付壁１２と連続押付リブ１５の接触によって行なわれているため、連続押付リブの柔軟性がシール機能に与える影響は大きい。
柔軟性のある連続押付リブを持ったチャックの構造を図２に示す。基部１４は雌爪の材質と同一であり、連続押付リブ１５−２と基部１４との界面１６の接着性は重要である。連続押付リブ１５−２は界面１６の接着性を維持しつつ連続締付壁１２との接触面における親和性と密着性が求められる。
【００１２】
雌爪１３の材質がポリエチレン、ポリプロピレンの単体あるいは少くともどちらか一方を含む混合物であるとき、連続押付リブ１５−２の材料は、エチレン・プロピレン共重合体あるいは雌爪と同材質または該材質と接着性の良好な材質と該共重合体の混合物を使用することにより界面１６との接着性と柔軟性をもち、連続締付壁１２との接触面の親和性と密着性のある連続押付リブを得ることができた。ここで該材質と接着性の良好な材料とは雌爪の材料と押出ラミネートをしたときその界面の接着強度が０．６ｋｇ／１５ｍｍ幅以上ある材料をいう。
この時のエチレン・プロピレン共重合体の混合割合は３％以上であれば接着性、柔軟性、密着性のバランスがとれている。
【００１３】
【実施例】
（実施例１）
袋の内側と外側がそれぞれ厚さ６０μｍのポリプロピレン樹脂フィルムと１５μｍのポリアミド樹脂フィルムとなるようにドライラミネートした積層フィルムで作製した１４０ｍｍ幅×２００ｍｍ高の平袋の内側に、雄爪および雌爪部分の材質がポリプロピレン樹脂で、押付リブの材質がエチレン・プロピレン共重合体８０部とポリプロピレン樹脂２０部を混合した樹脂組成物である図２と同じ構造のチャックを袋の開口部分に取り付けた後、ＪＩＳ  Ｚ−０２３８に準じた方法で開口強度を測定したところ平均で５．３ｋｇ／５ｃｍ幅であった。
【００１４】
この袋に水を７００ｃｃ充填したのち、ＪＩＳ  Ｚ−０２３８に準じた方法で落下高さ３０ｃｍより水平方向とチャックが床面に当たる方向で落下強さを測定し、さらに圧縮強さ４５ｋｇｆで圧縮強さを測定したところ表１に示すとおりの結果を得た。この結果により、本チャックは耐衝撃性と液体封止の面で実用性があると判断された。
【００１５】
【表１】
0004146007.tif 000002
【００１６】
（実施例２）
袋の内側と外側がそれぞれ厚さ６０μｍのＬＬ−ポリエチレン樹脂フィルムと１５μｍのポリアミド樹脂フィルムとなるようにドライラミネートした積層フィルムで作製した実施例１と同様の平袋の内側に、雄爪および雌爪部分の材質がＬＬ−ポリエチレン樹脂で、押付リブの材質がエチレン・プロピレン共重合体５部とＬＬ−ポリエチレン樹脂９５部を混合した樹脂組成物である図２と同じ構造のチャックを袋の開口部分に取り付けた後、実施例１と同様の試験方法で開口強度を測定したところ平均で５．０ｋｇ／５ｃｍ幅であった。
【００１７】
この袋に水を７００ｃｃ充填したのち、実施例１と同様の方法で落下強さと圧縮強さをを測定したところ表２に示すとおりの結果を得た。この結果により、本チャックは耐衝撃性と液体封止の面で実用性があると判断された。
【００１８】
【表２】
0004146007.tif 000003
【００１９】
（比較例１）
実施例１と同じ材質、サイズ、構造の平袋に、雄爪、雌爪および押付リブ部分の材質が総てポリプロピレン樹脂の図１と同じ構造のチャックを袋の開口部分に取り付けた後、実施例１と同じ試験を実施した。
結果は表３に示すとおりで、本チャックは耐衝撃性は優れているが液体封止の面で実用性に問題があると判断された。
【００２０】
【表３】
0004146007.tif 000004
【００２１】
（比較例２）
実施例２と同じ材質、サイズ、構造の平袋に、雄爪、雌爪および押付リブ部分の材質が総てＬＬ−ポリエチレン樹脂の図１と同じ構造のチャックを袋の開口部分に取り付けた後、実施例２と同じ試験を実施した。
結果は表４に示すとおりで、本チャックは耐衝撃性は優れているが液体封止の面で実用性にやや問題があると判断された。
【００２２】
【表４】
0004146007.tif 000005
【００２３】
【発明の効果】
本発明は、以上説明したような形態で実施され、連続押付リブと連続締付壁との密着性を増し、密閉性の改善されたプラスチックチャックを効率よく生産できる。耐衝撃性と液体封止の面で実用性がある再封止可能なプラスチックチャック袋を提供できる。
【図面の簡単な説明】
【図１】従来の密閉性を持つプラスチックチャックの断面図である。
【図２】本発明により密閉性を高めたプラスチックチャックの断面図である。
【符号の説明】
１１  雄爪
１２  連続締付壁
１３  雌爪
１４  雌チャック基部
１５−１  基部と同材質の連続押付リブ
１５−２  エチレン・プロピレン共重合体の連続押付リブ
１６  基部と連続押付リブの接着界面
【図１】
0004146007.tif 000006
【図２】
0004146007.tif 000007